(57)【要約】【課題】優れたプロトン輸送能を有し、液晶となる性質を保ちながら、水に不溶化した液晶ポリマーであり、機械特性に優れるので特に燃料電池用の電解質膜として有用なプロトン輸送材料の提供およびそれを用いたイオン交換体、膜電極接合体（ＭＥＡ）、燃料電池の提供およびこのプロトン輸送材料の製造原料に使用する原料の提供。【解決手段】疎水性モノマーと親水基含有モノマーを共重合して得られる非水溶性液晶ポリマーを必須成分として含むことを特徴とするプロトン輸送材料により課題を解決できる。  メソゲン基を持つ特定の分子構造を有する疎水性モノマーと、メソゲン基とともに親水性基を有する特定の分子構造を有する親水基含有モノマーを共重合して得られる非水溶性液晶ポリマーを必須成分として含むプロトン輸送材料が好ましい。【選択図】図１
2008291213.tif 000002
【特許請求の範囲】
【請求項１】
親水基含有モノマーと疎水性モノマーを共重合して得られる非水溶性液晶ポリマーを必須成分として含むことを特徴とするプロトン輸送材料。
【請求項２】
前記親水基含有モノマーが下記一般式（１）で表されるモノマーであることを特徴とする請求項１記載のプロトン輸送材料。
【化１】
2008291213.tif 000009
［前記一般式（１）中、Ｒ1 は水素原子またはメチル基、Ｒ2 はスルホン酸基またはホスホン酸基、Ａはアルキレン基、−Ｃ6 Ｈ4 −ＣＨ2 −、−ＣＯ−Ｏ（ＣＨ2 ）n1−または−ＣＯ−、Ｂ1 はアルキレン基、Ｚはメソゲン基を示し、n1は１以上の整数を示す。］
【請求項３】
前記親水基含有モノマーが前記一般式（１）中のＺがビフェニルであり、下記一般式（２）で表されるモノマーであることを特徴とする請求項２記載のプロトン輸送材料。
【化２】
2008291213.tif 000010
［前記一般式（２）中、Ｒ1 は水素原子またはメチル基、Ｒ2 はスルホン酸基またはホスホン酸基、Ａはアルキレン基、−Ｃ6 Ｈ4 −ＣＨ2 −、−ＣＯ−Ｏ（ＣＨ2 ）n1−または−ＣＯ−、Ｂ1 がアルキレン基を示し、n1は１以上の整数を示す。］
【請求項４】
前記親水基含有モノマーが、前記一般式（２）中のＲ1 がメチル基、Ａが−ＣＯ−Ｏ（ＣＨ2 ）n1、Ｂ1 が−（ＣＨ2 ）n2−で表されることを特徴とする請求項３記載のプロトン輸送材料。
【請求項５】
前記親水基含有モノマーが、n1が１〜１８、n2が３〜１０で表されることを特徴とする請求項４記載のプロトン輸送材料。
【請求項６】
前記親水基含有モノマーが、n1が１〜６で表されることを特徴とする請求項５記載のプロトン輸送材料。
【請求項７】
前記疎水性モノマーが、下記一般式（３）で表されることを特徴とする請求項１記載のプロトン輸送材料。
【化３】
2008291213.tif 000011
［前記一般式（３）中、Ｒ1 は水素原子またはメチル基、Ａはアルキレン基、−Ｃ6 Ｈ4 −ＣＨ2 −、−ＣＯ−Ｏ（ＣＨ2 ）n1−または−ＣＯ−、Ｂ2 はアルキル基、Ｚはメソゲン基を示し、n1は１以上の整数を示す。］
【請求項８】
前記疎水性モノマーが、前記一般式（３）中のＺがビフェニルであり、下記一般式（４）で表されることを特徴とする請求項７記載のプロトン輸送材料。
【化４】
2008291213.tif 000012
［前記一般式（４）中、Ｒ1 は水素原子またはメチル基、Ａはアルキレン基、−Ｃ6 Ｈ4 −ＣＨ2 −、−ＣＯ−Ｏ（ＣＨ2 ）n1−または−ＣＯ−、Ｂ2 はアルキル基、n1は１以上の整数を示す。］
【請求項９】
前記疎水性モノマーが、前記一般式（４）中のＲ1 がメチル基、Ａが−ＣＯ−Ｏ（ＣＨ2 ）n3、Ｂ2 が−（ＣＨ2 ）n4−ＣＨ3 で表されることを特徴とする請求項８記載のプロトン輸送材料。
【請求項１０】
前記請求項２から請求項６のいずれか１項に記載の親水基含有モノマーと、前記請求項７から請求項９のいずれか１項に記載の疎水性モノマーとの共重合によって得られる非水溶性液晶ポリマーであることを特徴とする請求項１記載のプロトン輸送材料。
【請求項１１】
前記親水基含有モノマーと疎水性モノマーとの共重合によって得られる非水溶性液晶ポリマーの液晶状態の分子配列を、液晶状態で利用することを特徴とする請求項１から請求項１０のいずれか１項に記載のプロトン輸送材料。
【請求項１２】
前記親水基含有モノマーと疎水性モノマーとの重合によって得られる液晶ポリマーの液晶状態の分子配列を、固体状態で利用することを特徴とする請求項１から請求項１０のいずれか１項に記載のプロトン輸送材料。
【請求項１３】
液晶状態がスメクチックであることを特徴とする請求項１１あるいは請求項１２記載のプロトン輸送材料。
【請求項１４】
請求項１から請求項１３のいずれか１項に記載のプロトン輸送材料を用いたことを特徴とする電解質。
【請求項１５】
請求項１から請求項１３のいずれか１項に記載のプロトン輸送材料を用いたことを特徴とするイオン交換体。
【請求項１６】
請求項１から請求項１３のいずれか１項に記載のプロトン輸送材料を用いたことを特徴とする膜電解質接合体（ＭＥＡ）。
【請求項１７】
請求項１から請求項１３のいずれか１項に記載のプロトン輸送材料を用いたことを特徴とする燃料電池。
【請求項１８】
下記一般式（３）で表されることを特徴とする疎水性モノマー。
【化５】
2008291213.tif 000013
［前記一般式（３）中、Ｒ1 は水素原子またはメチル基、Ａはアルキレン基、−Ｃ6 Ｈ4 −ＣＨ2 −、−ＣＯ−Ｏ（ＣＨ2 ）n1−または−ＣＯ−、Ｂ2 はアルキル基、Ｚはメソゲン基を示し、n1は１以上の整数を示す。］
【請求項１９】
前記一般式（３）において、Ｚがビフェニルであり、下記一般式（４）で表されることをることを特徴とする請求項１８記載の疎水性モノマー。
【化６】
2008291213.tif 000014
［前記一般式（４）中、Ｒ1 は水素原子またはメチル基、Ａはアルキレン基、−Ｃ6 Ｈ4 −ＣＨ2 −、−ＣＯ−Ｏ（ＣＨ2 ）n1−または−ＣＯ−、Ｂ2 はアルキル基、n1は１以上の整数を示す。］
【請求項２０】
前記一般式（４）中のＲ1 がメチル基、Ａが−ＣＯ−Ｏ（ＣＨ2 ）n3、Ｂ2 が−（ＣＨ2 ）n4−ＣＨ3 [ n3、ｎ4 は１以上の整数を示す。］で表されることを特徴とする請求項１９記載の疎水性モノマー。
【発明の詳細な説明】
【技術分野】
【０００１】
本発明は、優れたプロトン輸送能を有し、特に燃料電池用の電解質膜として有用なプロトン輸送材料およびそれを用いた電解質、イオン交換体、膜電極接合体および燃料電池およびプロトン輸送材料の製造原料に使用できる疎水性モノマーに関するものである。
【背景技術】
【０００２】
近年、環境問題やエネルギー問題の有効な解決策として、燃料電池が注目を浴びている。燃料電池とは、水素などの燃料を酸素などの酸化剤を用いて酸化し、これに伴う化学エネルギーを電気エネルギーに変換する。
燃料電池は、電解質の種類によって、アルカリ型、リン酸型、固体高分子型、溶融炭酸塩型、固体酸化物型などに分類される。固体高分子型燃料電池（ＰＥＦＣ）は、低温作動、高出力密度であり、小型化・軽量化が可能であることから、携帯用電源、家庭用電源、車載用動力源としての応用が期待されている。
【０００３】
固体高分子型燃料電池（ＰＥＦＣ）用電解質膜としては、パーフルオロカーボンスルホン酸膜が広く用いられているが、フッ素を有するため廃棄時の環境負荷が高いことが問題である。
そのため、フッ素を有しないスルホン酸基含有炭化水素膜（特許文献１参照）が開発されている。このフッ素を有しない炭化水素膜中のスルホン酸基は、水素イオンを解離することができることから、優れたプロトン伝導性を示す。
しかしながら、上記フッ素を有しない炭化水素膜の場合、図４に示すように−ＳＯ3 Ｈ基が、ランダムな位置に存在することから、プロトン伝導性が低くなりやすく、低加湿下ではほとんどプロトンが伝導しないという課題がある。
【０００４】
この課題を解決する為に、スメクチック相を有する親水性基含有モノマー（スルホン酸型液晶モノマー）の利用が提案されている。すなわちスメクチック相を有する親水性基含有モノマー（スルホン酸型液晶モノマー）は、その液晶状態において、スルホン酸基のイオン伝導部位を密な状態で重ねられることが見出されており、さらに、この液晶状態という分子配列を維持した固体状態が、優れたプロトン伝導性を有することも見出されている（特許文献２参照）。
【０００５】
しかしこの親水性基含有モノマー（スルホン酸型液晶モノマー）材料は、優れた材料であるが、スルホン酸型液晶モノマー材料をそのまま、燃料電池用電解質膜として使用するには、スルホン酸型液晶モノマー自体に機械特性がないので、実用化に当たっては困難や問題が生じやすい。
【０００６】
【特許文献１】特開２００６−１７９４４８
【特許文献２】特開２００３−５５３３７
【発明の開示】
【発明が解決しようとする課題】
【０００７】
そこで、機械特性を付与するために、この親水性基含有モノマー（スルホン酸型液晶モノマー）を重合してポリマー化することが考えられる。
しかし、親水基含有モノマーのみでポリマー化すると、生成したポリマーは水に可溶になりやすく、燃料電池用途としては、適さないことが多い。
親水性基含有モノマー（スルホン酸型液晶モノマー）を重合してポリマー化した従来のスルホン酸型液晶ポリマーは、図３に示すように−ＳＯ3 Ｈ基が分子構造中に多く存在するため水溶性となる問題がある。
一方、この親水性基含有モノマー（スルホン酸型液晶モノマー）を疎水性モノマーと共重合させてポリマー化することが考えられる。
しかし分子設計せずに疎水性モノマーと共重合させると、液晶となる性質を失う可能性が高い。
そのため、ポリマー化しても液晶となる性質を保ちながら、水に不溶化することが課題となる。
【０００８】
ところで、液晶状態の分子配列を維持したままで固体状態にすることができれば、液晶状態の固体の膜が得られるので、液晶を保持する材料の添加が必要でなくなり、使い勝手が飛躍的に向上する。
このとき、固体状態で乱雑であった分子配列を、一旦液晶状態に相転移させ、乱雑な分子配列を整えることが必要となるが、この相転移温度が２００℃以上となるとスルホン酸基が脱離してプロトン輸送能が備われ、分子の分解が起こってしまう。最悪の場合、分解がひどく液晶性を発現しないということが起こる。
【０００９】
ポリマー化すると液晶となる相転移温度が極端に高くなる傾向があり、相転移温度が２００℃以上となると前記のようにスルホン酸基が脱離し、分子の分解が起こってしまう。その為、ポリマー化する場合にも、この相転移温度を低くする課題が生じる。
【００１０】
本発明の第１の目的は、優れたプロトン輸送能を有し、液晶となる性質を保ちながら、水に不溶化した液晶ポリマーであり、機械特性に優れるので特に燃料電池用の電解質膜として有用なプロトン輸送材料を提供することであり、
本発明の第２の目的は、このプロトン輸送材料を用いたイオン交換体、膜電極接合体（ＭＥＡ）、燃料電池を提供することであり、
本発明の第３の目的は、このプロトン輸送材料の製造原料に使用することができる原料を提供することである。
【課題を解決するための手段】
【００１１】
以上の課題を解決するために、本発明者らは、鋭意検討を重ねた結果、次のような知見を得た。即ち、疎水性モノマーと親水基含有モノマーとの共重合によって得られる液晶ポリマーが、優れたプロトン輸送能を有し、液晶となる性質を保ちながら、水に不溶化した液晶ポリマーであり、機械特性に優れるので特に燃料電池用の電解質膜として有用なプロトン輸送材料となることを見いだし、本発明を完成するに至った。
【００１２】
本発明の請求項１記載の発明は、親水基含有モノマーと疎水性モノマーを共重合して得られる非水溶性液晶ポリマーを必須成分として含むことを特徴とするプロトン輸送材料である。
【００１３】
本発明の請求項２記載のプロトン輸送材料は、請求項１記載のプロトン輸送材料において、前記親水基含有モノマーが下記一般式（１）で表されるモノマーであることを特徴とする。
【００１４】
【化７】
2008291213.tif 000003
【００１５】
［前記一般式（１）中、Ｒ1 は水素原子またはメチル基、Ｒ2 はスルホン酸基またはホスホン酸基、Ａはアルキレン基、−Ｃ6 Ｈ4 −ＣＨ2 −、−ＣＯ−Ｏ（ＣＨ2 ）n1−または−ＣＯ−、Ｂ1 はアルキレン基、Ｚはメソゲン基を示し、n1は１以上の整数を示す。］
【００１６】
本発明の請求項３記載のプロトン輸送材料は、請求項２記載のプロトン輸送材料において、前記親水基含有モノマーが前記一般式（１）中のＺがビフェニルであり、下記一般式（２）で表されるモノマーであることを特徴とする。
【００１７】
【化８】
2008291213.tif 000004
【００１８】
［前記一般式（２）中、Ｒ1 は水素原子またはメチル基、Ｒ2 はスルホン酸基またはホスホン酸基、Ａはアルキレン基、−Ｃ6 Ｈ4 −ＣＨ2 −、−ＣＯ−Ｏ（ＣＨ2 ）n1−または−ＣＯ−、Ｂ1 がアルキレン基を示し、n1は１以上の整数を示す。］
【００１９】
本発明の請求項４記載のプロトン輸送材料は、請求項３記載のプロトン輸送材料において、前記親水基含有モノマーが、前記一般式（２）中のＲ1 がメチル基、Ａが−ＣＯ−Ｏ（ＣＨ2 ）n1、Ｂ1 が−（ＣＨ2 ）n2−で表されることを特徴とする。
【００２０】
本発明の請求項５記載のプロトン輸送材料は、請求項４記載のプロトン輸送材料において、前記親水基含有モノマーが、n1が１〜１８、n2が３〜１０で表されることを特徴とする。
【００２１】
本発明の請求項６記載のプロトン輸送材料は、請求項５記載のプロトン輸送材料において、前記親水基含有モノマーが、n1が１〜６で表されることを特徴とする。
【００２２】
本発明の請求項７記載のプロトン輸送材料は、請求項１記載のプロトン輸送材料において、前記疎水性モノマーが、下記一般式（３）で表されることを特徴とする。
【００２３】
【化９】
2008291213.tif 000005
【００２４】
［前記一般式（３）中、Ｒ1 は水素原子またはメチル基、Ａはアルキレン基、−Ｃ6 Ｈ4 −ＣＨ2 −、−ＣＯ−Ｏ（ＣＨ2 ）n1−または−ＣＯ−、Ｂ2 はアルキル基、Ｚはメソゲン基を示し、n1は１以上の整数を示す。］
【００２５】
本発明の請求項８記載のプロトン輸送材料は、請求項７記載のプロトン輸送材料において、前記疎水性モノマーが、前記一般式（３）中のＺがビフェニルであり、下記一般式（４）で表されることを特徴とする。
【００２６】
【化１０】
2008291213.tif 000006
【００２７】
［前記一般式（４）中、Ｒ1 は水素原子またはメチル基、Ａはアルキレン基、−Ｃ6 Ｈ4 −ＣＨ2 −、−ＣＯ−Ｏ（ＣＨ2 ）n1−または−ＣＯ−、Ｂ2 はアルキル基、n1は１以上の整数を示す。］
【００２８】
本発明の請求項９記載のプロトン輸送材料は、請求項８記載のプロトン輸送材料において、前記疎水性モノマーが、前記一般式（４）中のＲ1 がメチル基、Ａが−ＣＯ−Ｏ（ＣＨ2 ）n3、Ｂ2 が−（ＣＨ2 ）n4−ＣＨ3 で表されることを特徴とする。
【００２９】
本発明の請求項１０記載のプロトン輸送材料は、請求項１記載のプロトン輸送材料において、前記請求項２から請求項６のいずれか１項に記載の親水基含有モノマーと、前記請求項７から請求項９のいずれか１項に記載の疎水性モノマーとの共重合によって得られる非水溶性液晶ポリマーであることを特徴とする。
【００３０】
本発明の請求項１１記載のプロトン輸送材料は、請求項１から請求項１０のいずれか１項に記載のプロトン輸送材料において、前記親水基含有モノマーと疎水性モノマーとの共重合によって得られる非水溶性液晶ポリマーの液晶状態の分子配列を、液晶状態で利用することを特徴とする。
【００３１】
本発明の請求項１２記載のプロトン輸送材料は、請求項１から請求項１０のいずれか１項に記載のプロトン輸送材料において、前記親水基含有モノマーと疎水性モノマーとの重合によって得られる液晶ポリマーの液晶状態の分子配列を、固体状態で利用することを特徴とする。
【００３２】
本発明の請求項１３記載のプロトン輸送材料は、請求項１１あるいは請求項１２記載のプロトン輸送材料において、液晶状態がスメクチックであることを特徴とする。
【００３３】
本発明の請求項１４記載の発明は、請求項１から請求項１３のいずれか１項に記載のプロトン輸送材料を用いたことを特徴とする電解質である。
【００３４】
本発明の請求項１５記載の発明は、請求項１から請求項１３のいずれか１項に記載のプロトン輸送材料を用いたことを特徴とするイオン交換体である。
【００３５】
本発明の請求項１６記載の発明は、請求項１から請求項１３のいずれか１項に記載のプロトン輸送材料を用いたことを特徴とする膜電解質接合体（ＭＥＡ）である。
【００３６】
本発明の請求項１７記載の発明は、請求項１から請求項１３のいずれか１項に記載のプロトン輸送材料を用いたことを特徴とする燃料電池である。
【００３７】
本発明の請求項１８記載の発明は、下記一般式（３）で表されることを特徴とする疎水性モノマーである。
【００３８】
【化１１】
2008291213.tif 000007
【００３９】
［前記一般式（３）中、Ｒ1 は水素原子またはメチル基、Ａはアルキレン基、−Ｃ6 Ｈ4 −ＣＨ2 −、−ＣＯ−Ｏ（ＣＨ2 ）n1−または−ＣＯ−、Ｂ2 はアルキル基、Ｚはメソゲン基を示し、n1は１以上の整数を示す。］
【００４０】
本発明の請求項１９記載の疎水性モノマーは、請求項１８記載の疎水性モノマーにおいて、前記一般式（３）において、Ｚがビフェニルであり、下記一般式（４）で表されることをることを特徴とする。
【００４１】
【化１２】
2008291213.tif 000008
【００４２】
［前記一般式（４）中、Ｒ1 は水素原子またはメチル基、Ａはアルキレン基、−Ｃ6 Ｈ4 −ＣＨ2 −、−ＣＯ−Ｏ（ＣＨ2 ）n1−または−ＣＯ−、Ｂ2 はアルキル基、n1は１以上の整数を示す。］
【００４３】
本発明の請求項２０記載の疎水性モノマーは、請求項１９記載の疎水性モノマーにおいて、前記一般式（４）中のＲ1 がメチル基、Ａが−ＣＯ−Ｏ（ＣＨ2 ）n3、Ｂ2 が−（ＣＨ2 ）n4−ＣＨ3 [ n3、ｎ4 は１以上の整数を示す。］で表されることを特徴とする。
【発明の効果】
【００４４】
本発明の請求項１記載のプロトン輸送材料は、親水基含有モノマーと疎水性モノマーを共重合して得られる非水溶性液晶ポリマーを必須成分として含むことを特徴とするプロトン輸送材料であり、プロトンを輸送する親水基が密に連なっているため、優れたプロトン輸送能を有し、液晶とする性質を保ちながら、水に不溶化した液晶ポリマーであり、機械特性に優れ、特に電気化学反応により発電する際に発生する発生水に強くなり、耐久性を向上することができ、また低加湿での作動も期待され、燃料電池のコストダウンも見込まれるため、燃料電池用の電解質膜として有用であり、イオン交換体などとしても利用可能であるという顕著な効果を奏する。
【００４５】
本発明の請求項２記載のプロトン輸送材料は、請求項１記載のプロトン輸送材料において、前記親水基含有モノマーが前記一般式（１）で表されることを特徴とするものであり、プロトン伝導性がさらに向上するというさらなる顕著な効果を奏する。
【００４６】
本発明の請求項３記載のプロトン輸送材料は、請求項２記載のプロトン輸送材料において、前記親水基含有モノマーが前記一般式（１）中のＺがビフェニルであり、前記一般式（２）で表されるモノマーであることを特徴とするものであり、プロトン伝導性がさらにより向上するというさらなる顕著な効果を奏する。
【００４７】
本発明の請求項４記載のプロトン輸送材料は、請求項３記載のプロトン輸送材料において、前記親水基含有モノマー中のＲ1 がメチル基、Ａが−ＣＯ−Ｏ（ＣＨ2 ）n1−、Ｂが−（ＣＨ2 ）n2−で表されることを特徴とするものであり、プロトン伝導性がさらにより向上するというさらなる顕著な効果を奏する。
【００４８】
本発明の請求項５記載のプロトン輸送材料は、請求項４記載のプロトン輸送材料において、前記親水基含有モノマー中のn1が１〜１８、n2が３〜１８で表されることを特徴とするものであり、液晶性を示しやすく、プロトン伝導性がさらにより向上するというさらなる顕著な効果を奏する。
【００４９】
本発明の請求項６記載のプロトン輸送材料は、請求項５記載のプロトン輸送材料において、前記親水基含有モノマー中のn1が１〜６で表されることを特徴とするものであり、スルホン酸基が密であり、液晶性を示しやすく、プロトン伝導性がさらにより向上するというさらなる顕著な効果を奏する。
【００５０】
本発明の請求項７記載のプロトン輸送材料は、請求項１記載のプロトン輸送材料において、前記疎水性モノマーが前記一般式（３）で表されることを特徴とするものであり、親水基含有モノマーと疎水性モノマーを共重合して得られる非水溶性液晶ポリマーは優れたプロトン輸送能を維持しながら、液晶性を発現し易いというさらなる顕著な効果を奏する。
【００５１】
本発明の請求項８記載のプロトン輸送材料は、請求項７記載のプロトン輸送材料において、前記疎水性モノマーが、前記一般式（３）中のＺがビフェニルであり、前記一般式（４）で表されるモノマーであることを特徴とするものであり、親水基含有モノマーと疎水性モノマーとを共重合して得られる非水溶性液晶ポリマーはより優れたプロトン輸送能を維持しながら、より液晶性を発現し易いというさらなる顕著な効果を奏する。
【００５２】
本発明の請求項９記載のプロトン輸送材料は、請求項８記載のプロトン輸送材料において、前記疎水性モノマーが、前記一般式（４）中のＲ1 がメチル基、Ａが−ＣＯ−Ｏ（ＣＨ2 ）n3−、Ｂが−（ＣＨ2 ）n4−ＣＨ3 で表されることを特徴とするものであり、親水基含有モノマーのビフェニルとスタックして、液晶性を発現し易く、耐水性を有するというさらなる顕著な効果を奏する。
【００５３】
本発明の請求項１０記載のプロトン輸送材料は、請求項１記載のプロトン輸送材料において、請求項２から請求項６いずれか１項に記載の親水基含有モノマーと、請求項７から請求項９いずれか１項に記載の疎水性モノマーとの共重合によって得られる非水溶性液晶ポリマーであることを特徴とするものであり、相転移温度が低下するとともにプロトン伝導性がさらにより向上するというさらなる顕著な効果を奏する。
【００５４】
本発明の請求項１１記載のプロトン輸送材料は、請求項１から請求項１０のいずれか１項に記載のプロトン輸送材料において、
前記親水基含有モノマーと疎水性モノマーとの共重合によって得られる非水溶性液晶ポリマーの液晶状態の分子配列を、液晶状態で利用することを特徴とするものであり、例えばプロトン伝導性に優れた電解液として使用できるというさらなる顕著な効果を奏する。
【００５５】
本発明の請求項１２記載のプロトン輸送材料は、請求項１から請求項１０のいずれか１項に記載のプロトン輸送材料において、
前記親水基含有モノマーと疎水性モノマーとの共重合によって得られる液晶ポリマーの液晶状態の分子配列を、固体状態で利用することを特徴とするものであり、液晶状態の分子配列を保持した固体であるので、優れた機械的特性や優れたプロトン輸送能などを有する例えば燃料電池用の電解質膜に好適であるというさらなる顕著な効果を奏する。
【００５６】
本発明の請求項１３記載のプロトン輸送材料は、請求項１１あるいは請求項１２記載のプロトン輸送材料において、液晶状態がスメクチックであることを特徴とするものであり、
より優れた機械的特性や優れたプロトン輸送能などを有する例えば燃料電池用の電解質膜に好適であるというさらなる顕著な効果を奏する。
【００５７】
本発明の請求項１４記載の発明は、請求項１から請求項１３のいずれか１項に記載のプロトン輸送材料を用いたことを特徴とする電解質であり、
プロトンを輸送する親水基が密に連なっているため、優れたプロトン輸送能を有し、液晶となる性質を保ちながら、水に不溶であり、機械特性に優れ、特に電気化学反応により発電する際に発生する発生水に強くなり、耐久性が高く、低加湿での作動も期待され、燃料電池のコストダウンも見込まれるため、燃料電池用の電解質膜として有用でありという顕著な効果を奏する。
【００５８】
本発明の請求項１５記載の発明は、請求項１から請求項１３のいずれか１項に記載のプロトン輸送材料を用いたことを特徴とするイオン交換体であり、
優れたイオン交換特性を有するイオン交換体として利用できるという顕著な効果を奏する。
【００５９】
本発明の請求項１６記載の発明は、請求項１から請求項１３のいずれか１項に記載のプロトン輸送材料を用いたことを特徴とする膜電解質接合体（ＭＥＡ）であり、
優れた機械的特性を有し、低加湿でプロトン伝導性が高く、燃料電池などの低温での作動も期待され、燃料電池のコストダウンも図れるという顕著な効果を奏する。
【００６０】
本発明の請求項１７記載の発明は、請求項１から請求項１３のいずれか１項に記載のプロトン輸送材料を用いたことを特徴とする燃料電池であり、
使用したプロトン輸送材料はプロトンを輸送する親水基が密に連なっているため、優れたプロトン輸送能を有し、液晶とする性質を保ちながら、水に不溶化した液晶ポリマーであり、機械特性に優れ、特に電気化学反応により発電する際に発生する発生水に強いので、低加湿での作動も期待され、高い発電効率および低温での作動も期待され、かつコストダウンも図れる、優れた耐久性および信頼性も期待される、という顕著な効果を奏する。
【００６１】
本発明の請求項１８記載の発明は、前記一般式（３）で表されることを特徴とする疎水性モノマーであり、親水基含有モノマーと共重合して、機械的特性に優れ、液晶相を発現でき、プロトン伝導性が高く、耐水性が高く、イオン交換体や燃料電池の電解質膜などとして好適に使用することができる本発明の非水溶性のプロトン輸送材料を容易に合成できという顕著な効果を奏する。
【００６２】
本発明の請求項１９記載の疎水性モノマーは、請求項１８記載の疎水性モノマーにおいて、前記一般式（３）において、Ｚがビフェニルであり、前記一般式（４）で表されることを特徴とするものであり、親水基含有モノマーと共重合して、機械的特性に優れ、より液晶相を発現でき、プロトン伝導性がより高く、耐水性がより高く、イオン交換体や燃料電池の電解質膜などとして好適に使用することができる本発明のプロトン輸送材料を容易に合成できというさらなる顕著な効果を奏する。
【００６３】
本発明の請求項２０記載の疎水性モノマーは、請求項１９の疎水性モノマーにおいて、前記一般式（４）中のＲ1 がメチル基、Ａが−ＣＯ−Ｏ（ＣＨ2 ）n3、Ｂ2 が−（ＣＨ2 ）n4−ＣＨ3 ［n3、n4は１以上の整数を示す。］で表されることを特徴とするものであり、親水基含有モノマーと共重合して、機械的特性に優れ、より液晶相を発現でき、プロトン伝導性がより高く、耐水性がより高く、イオン交換体や燃料電池の電解質膜などとして好適に使用することができる本発明のプロトン輸送材料を容易に合成できというさらなる顕著な効果を奏する。
【発明を実施するための最良の形態】
【００６４】
図１は、液晶状態の分子配列を有する本発明のプロトン輸送材料のプロトン輸送の状態を模式的に説明する説明図である。
図２は、本発明の他のプロトン輸送材料の分子構造を模式的に説明する説明図である。
図３は、従来のスルホン酸型液晶ポリマーの分子構造を模式的に説明する説明図である。
図４は、従来のフッ素を有しないスルホン酸基含有炭化水素のプロトン輸送の状態を模式的に説明する説明図である。
【００６５】
従来のフッ素を有しないスルホン酸基含有炭化水素の場合、図４に示すように−ＳＯ3 Ｈ基がランダムな位置に存在することから、プロトン伝導性が低くなる問題があり、また親水性基含有モノマー（例えば前記一般式（１）で表されるスルホン酸型液晶モノマー）を単独で重合してポリマー化した従来のスルホン酸型液晶ポリマーは、図３に示すように−ＳＯ3 Ｈ基が分子構造中に多く存在するため水溶性となる。それを防ぐために前記一般式（１）中のアルキル鎖（Ｒ1 ）やアルキレン鎖（Ｂ1 ）を長くすると、不溶性になるもののスルホン酸基の密度が少なくなり、プロトン伝導性が低くなり、燃料電池用途としては適さない問題が生じる恐れがある。
【００６６】
それに対して、図１に示す親水基含有モノマーと疎水性モノマーを共重合して得られる非水溶性液晶ポリマーを必須成分として含む本発明のプロトン輸送材料および図２に示す親水基含有モノマーとしてスルホン酸型モノマーとホスホン酸型モノマーを用い、そして疎水性モノマーと共重合して得られる非水溶性液晶ポリマーを必須成分として含む本発明のプロトン輸送材料は、液晶状態から固体状態に戻した際に生じる欠陥がなくなり、プロトンを輸送する経路となる親水基が密に連なっているため、プロトンが容易に伝導できるようになってプロトン伝導性が向上し、しかも、共重合した疎水性モノマー由来の疎水性基が分子構造中に存在するため、液晶となる性質を保ちながら、水に不溶となり、機械特性に優れるので、電気化学反応により発電する際に発生する発生水に強くなり、耐久性を向上することができ、また低加湿での作動も期待され、燃料電池のコストダウンも見込まれるなどの顕著な効果を得ることができる。
【００６７】
（プロトン輸送材料）
本発明のプロトン輸送材料は、疎水性モノマーと親水基含有モノマーとの共重合によって得られる非水溶性液晶ポリマーである。
ここで非水溶性液晶ポリマーとは、室温の水１００ｇに１ｇ以下しか溶けないポリマーである。
【００６８】
中でも前記一般式（１）で表される親水基含有モノマーと、前記一般式（３）で表される疎水性モノマーを使用して共重合すると、液晶性を発現し易く優れているので好ましい。
【００６９】
得られる非水溶性液晶ポリマーの分子量は、数平均分子量が１０００〜数千万の範囲、好ましくは数万〜数百万の範囲である。
数平均分子量が１０００未満であると、機械特性が得られず、数千万以上だと非水溶性液晶ポリマーの製造が難しくなり、収率が悪くなる。
【００７０】
本発明の非水溶性液晶ポリマーの製造方法の例を次に説明する。
例えば、所望の疎水性モノマーと親水基含有モノマーを加え、重合開始剤の存在下に、公知の重合法、例えば、溶液重合法、懸濁重合法、乳化重合法、バルク重合法、光重合、熱重合、気相重合法などのラジカル重合法により重合反応を行うことにより製造することができる。中でも溶液重合法は操作し易いので好ましく使用できる。
共重合の形態は、交互（オールタネート）共重合、ランダム共重合、ブロック共重合、グラフト共重合などいずれでもよいが、中でも、交互（オールタネート）共重合やブロック共重合がプロトン伝導性が向上するので望ましい。その理由は、ランダム共重合の場合、プロトンの通り道が途切れる可能性があるからである。
また、共重合する際、一般式（１）で表される親水性基含有モノマーと一般式（２）で表される疎水性モノマーのＺで表されるメソゲン基は、ビフェニルが好ましい。親水基含有モノマーと疎水性モノマーのＡは同じものが好ましく、Ｂ1とＢ2 も同じ長さのものが好ましい。その理由は、ＡやＢ1 とＢ2 の長さが違うとメソゲン基同士のスタッキングもしにくくなり、かつアルキル鎖同士の相互作用も弱くなり、高い酸価を維持しにくいためである。
疎水性モノマーの液晶ポリマー中の含有量は０．１〜６０質量％が好ましく、さらに好ましくは１０〜５０質量％である。０．１質量％未満では疎水性付与効果が低く、６０質量％を越えるとプロトン輸送性が低くなる恐れがあるからである。
【００７１】
（疎水性モノマー）
疎水性モノマーとしては、水に不溶なモノマーを使用することができる。この中でも親水基がないものが好ましい。
ここで親水基とは、アミノ基、カルボキシル基、水酸基、スルホン酸基、ホスホン酸基など、水と親和性の高い官能基を指す。
この疎水性モノマーには、重合性官能基を一つ以上含有する。重合性官能基としてはアクリル基、メタアクリル基、アクリルエステル基、メタアクリルエステル基、スチレン、エチレン、イソプレンなどのエチレン性不飽和２重結合基を意味する。
このような化合物としては、具体的には、例えば、Ｎ−フェニルマレイミド（Ｎ−Ｐｈｅｎｙｌｍａｌｅｉｍｉｄｅ）、スチレン、（メタ）アクリル酸メチル、（メタ）アクリル酸エチルなどが例示できる。
【００７２】
疎水性モノマー中には１以上の重合性官能基が存在する必要がある。２官能基以上あると、架橋構造となり機械的特性が向上するが、官能基が多すぎると得られた膜が硬くなりすぎてしまうので、６官能基が上限である。
【００７３】
これらの疎水性モノマー中でも前記一般式（３）で表される疎水性モノマーは液晶性があるので好ましく使用できる。
ここで、前記一般式（３）で表される疎水性モノマーにおいて、前記一般式（３）中のメソゲン基Ｚとしては以下のようなものが挙げられる。
メソゲン基Ｚは、通常２〜３個の環と結合基から構成される。環構造としてはベンゼン環、ビフェニル環、シクロヘキサン環、ビシクロオクタン環、ピリジン環、ピリダジン環、ピリミジン環、ピラジン環などの六員環、フラン環などの五員環が挙げられる。
一方、結合基は三重結合や二重結合などの直線性や分極性に寄与する場合のほか、形状にも極性にも影響の大きいエステル結合、アゾ結合、オキシアゾ結合、アゾメチレン結合、ジメチレンやオキシメチレンなども挙げられる。
【００７４】
また、液晶の種類としては、液晶分子同士がより密につらなることができるスメクチック液晶が好ましい。
【００７５】
さらに、これらの疎水性モノマー中でも前記一般式（４）で表されるようなビフェニル骨格を持つ疎水性モノマーは、液晶性を有し易く、特に優れているので好ましく使用できる。
【００７６】
前記一般式（３）または前記一般式（４）中のＲ1 は水素原子またはメチル基、Ａはアルキレン基、−Ｃ6 Ｈ4 −ＣＨ2 −、−ＣＯ−Ｏ（ＣＨ2 ）n1−または−ＣＯ−で表される基を示し、アルキレン基は直鎖状または分岐状のどちらでもよい。
このアルキレン基としては、具体的には炭素数１〜１８のものが好ましく、例えばメチレン基、エチレン基、トリメチレン基、テトラメチレン基、ペンタメチレン基、エチルエチレン基、プロピレン基、ブチレン基、ヘキシレン基、オクタデシレン基、ノニレン基、デシレン基、ドデシレン基などが挙げられる。
また、−ＣＯ−Ｏ（ＣＨ2 ）n1−のn1は１〜１８のものが好ましく、n1が６以下のものは特に好ましい。
【００７７】
前記一般式（３）または前記一般式（４）中のＢ2 はアルキル基を表し、アルキル基は直鎖状または分岐状のどちらでもよい。
アルキル基としては、具体的には炭素数１〜１８のものが好ましく、例えばメチル基、エチル基、プロピル基、ブチル基、ヘキシル基、ヘプチル基、オクチル基、ノニル基、デシル基、ドデシル基、オクタデシル基などが挙げられる。
【００７８】
（親水基含有モノマー）
親水基含有モノマーには、親水基と重合性官能基の少なくとも二つの官能基が存在する。ここで親水基とは、水酸基、カルボキシル基、スルホン酸基、ホスホン酸基など、水と親和性の高い官能基を指し、モノマー中に一つ以上存在する必要がある。２官能基以上だとプロトン輸送性が向上して良いが、得られるプロトン輸送材料が親水性の増加が著しく、多すぎると非水溶性ポリマーが得られない恐れがあり、好ましくは６官能基が上限である。この中でも、スルホン酸基、ホスホン酸基がプロトン輸送材料としては適している。
【００７９】
一方、重合性官能基としてはアクリル基、メタアクリル基、アクリルエステル基、メタアクリルエステル基、スチレン、エチレン、イソプレンなどのエチレン性不飽和２重結合基を意味する。
モノマー中に１以上の重合性官能基が存在する必要がある。２官能基以上あると、架橋構造となり機械的特性が向上するが、官能基が多すぎると非水溶性ポリマーが得られない恐れがあり、多すぎると得られた膜が硬くなりすぎてしまうので、好ましくは６官能基が上限である。
次にこの親水基含有モノマーのうち、特に良好なスルホン酸型モノマーとホスホン酸型モノマーの説明を行う。
【００８０】
（スルホン酸型液晶モノマー）
スルホン酸型液晶モノマーとしては、前記一般式（１）および前記一般式（２）で表されるモノマーであって、Ｒ2 がスルホン酸基であるモノマーを好ましく使用できる。その理由は、ＰＥＦＣの作動温度８０℃付近で、最もプロトン輸送性能が高いからである。
ここで、前記一般式（１）中のメソゲン基Ｚとしては以下のようなものが挙げられる。
メソゲン基は、通常２〜３個の環と結合基から構成される。環構造としては、ベンゼン環、ビフェニル環、シクロヘキサン環、ビシクロオクタン環、ピリジン環、ピリダジン環、ピリミジン環、ピラジン環などの六員環、フラン環などの五員環が挙げられる。
一方、結合基は三重結合や二重結合などの直線性や分極性に寄与する場合のほか、形状にも極性にも影響の大きいエステル結合、アゾ結合、オキシアゾ結合、アゾメチレン結合、ジメチレンやオキシメチレンなども挙げられる。
また、液晶の種類としては、液晶分子同士がより密につらなることができるスメクチック液晶が好ましい。
【００８１】
この中でも前記一般式（２）で表されるようなビフェニル骨格を持つスルホン酸型モノマーは、液晶性を有し易く、特に優れている。
【００８２】
前記一般式（１）または前記一般式（２）中のＲ1 は水素原子またはメチル基、Ａはアルキレン基、−Ｃ6 Ｈ4 −ＣＨ2 −、−ＣＯ−Ｏ（ＣＨ2 ）n1−または−ＣＯ−で表される基を示し、アルキレン基は、直鎖状または分岐状のどちらでもよい。
このアルキレン基としては具体的には炭素数１〜１８のものが好ましく、例えばメチレン基、エチレン基、トリメチレン基、テトラメチレン基、ペンタメチレン基、エチルエチレン基、プロピレン基、ブチレン基、ヘキシレン基、オクタデシレン基、ノニレン基、デシレン基、ドデシレン基などが挙げられる。
また、−ＣＯ−Ｏ（ＣＨ2 ）n1−のｎ1 は１〜１８のものが好ましく、n1が１〜６のものはスルホン酸基の密度が高く、液晶性を示しやすいため、特に好ましい。
【００８３】
前記一般式（１）または前記一般式（２）中のＢ1 はアルキレン基［−（ＣＨ2 ）n2−］を表し、直鎖状または分岐状のどちらでもよい。
具体的には炭素数（n2) １〜１８のものが好ましく、例えばメチレン基、エチレン基、トリメチレン基、テトラメチレン基、ペンタメチレン基、エチルエチレン基、プロピレン基、ブチレン基、ヘキシレン基、オクタデシレン基、ノニレン基、デシレン基、ドデシレン基などが挙げられ、この中、炭素数３〜１０のアルキレン基が好ましい。その理由は、炭素数が３未満であると液晶性を示しにくく、１０を超えると疎水性が高まるとともにスルホン酸基密度が下がるためである。ＡおよびＢ1 は同じアルキレン基であってもよい。
【００８４】
（ホスホン酸型モノマー）
ホスホン酸型モノマーとしては、Ｒ2 がホスホン酸基である場合の前記一般式（１）および前記一般式（２）で表されるホスホン酸型モノマーを好ましく挙げることができる。
前記一般式（１）および前記一般式（２）中、前記一般式（３）と同様、Ｒ1は水素原子またはメチル基、Ａはアルキレン基、−Ｃ6 Ｈ4 −ＣＨ2 −、−ＣＯ−Ｏ（ＣＨ2 ）n1−または−ＣＯ−で表される基を示し、Ｚはメソゲン基を示し、n1は１以上の整数を示す。
アルキレン基は直鎖状または分岐状のどちらでもよい。
【００８５】
このアルキレン基としては具体的には炭素数１〜１８のものが好ましく、例えばメチレン基、エチレン基、トリメチレン基、テトラメチレン基、ペンタメチレン基、エチルエチレン基、プロピレン基、ブチレン基、ヘキシレン基、オクタデシレン基、ノニレン基、デシレン基、ドデシレン基などが挙げられる。
【００８６】
また、−ＣＯ−Ｏ（ＣＨ2 ）n1−のn1は１〜１８のものが好ましく、ｎが１〜６のものはホスホン酸基の密度が高く、液晶性を示しやすいため、特に好ましい。
【００８７】
前記一般式（１）において、Ｂ1 はアルキレン基を表し、直鎖状または分岐状のどちらでもよい。
具体的は炭素数１〜１８のものが好ましく、例えばメチレン基、エチレン基、トリメチレン基、テトラメチレン基、ペンタメチレン基、エチルメチレン基、プロピレン基、ブチレン基、ヘキシレン基、オクタデシレン基、ノニレン基、デシレン基、ドデシレン基などが挙げられる。
【００８８】
Ａ及びＢ1 は同じアルキレン基であってもよいし、異なるアルキレン基であってもよい。
ホスホン酸型液晶モノマーは添加量を増加させても液晶性を失わず、且つプロトン伝導性を向上させることができるため、特に好ましく使用できる。
【００８９】
前記一般式（２）においては、Ｂ1 は炭素数３〜１０のアルキレン基がさらに好ましくい。その理由は、炭素数が３未満であると液晶性を示しにくく、１０を超えると合成が難しくなる為である。
【００９０】
本発明のプロトン輸送材料は、プロトン輸送性に優れ、また、イオン交換容量も高いことから、電解質やイオン交換体として利用できる。更に、本発明のプロトン輸送材料を利用して固体電解質膜を作製し、これを用いて膜電極接合体（ＭＥＡ）や燃料電池を作製することも可能である。
【００９１】
本発明のプロトン輸送材料を用いて、ＭＥＡを製造する方法の一例としては、以下の方法を示すことができる。
まず、本発明のプロトン輸送材料を支持体に積層し乾燥などを行う。次に液晶状態にして分子配列を整えた後、固体状態にして電解質層を形成する。この時、支持体を分子配向膜として用いたり支持体をラビングしたりすると、例えば正極と負極とを結ぶ方向に平行にさらに整然と分子配列するなどして並び、プロトン伝導性がさらに向上させることができる。
また、重合した溶液（モノマーとポリマー、開始剤の混合液）を、配向膜が形成された支持体にキャスト、バーコート、アプリケータ塗布、スピンコートする。その後、膜を剥離した後、モノマーや開始剤を取り除くことでも分子配列した電解質膜を作製することができる。
【００９２】
必要に応じて電解質層へ保護フィルムを積層して保存してもよい。使用時、この支持体、保護フィルムを剥離させた後、電解質層の両側にガス拡散層、触媒層を含有する電極層を形成し、これによりＭＥＡが得られる。ここにセパーレタや補助的な装置（ガス供給装置、冷却装置など）を組み立て、単一あるいは積層することにより燃料電池を作製することができる。
また、本発明におけるプロトン輸送材料によって形成された電解質層の好適な厚さは、通常０．１〜５００μｍ程度であるが、より好ましくは１０μｍ〜１５０μｍである。これは形成された抵抗素子が厚すぎると抵抗値が大きくなり、薄すぎると電解質層の機械特性が悪くなってしまう為である。
【００９３】
図５は本発明の膜電極結合体の一実施態様の断面説明図である。
前記電解質膜１をその両面に常法により電極触媒層２、３を接合・積層して膜電極結合体１２が形成される。
【００９４】
図６は、この膜電極結合体１２を装着した固体高分子型燃料電池の単セルの一実施態様の構成を示す分解断面図である。膜電極結合体１２の電極触媒層２および電極触媒層３と対向して、それぞれカーボンペーパーにカーボンブラックとポリテトラフルオロエチレン（ＰＴＦＥ）の混合物を塗布した構造を持つ空気極側ガス拡散層４および燃料極側ガス拡散層５が配置される。これによりそれぞれ空気極６および燃料極７が構成される。そして、単セルに面して反応ガス流通用のガス流路８を備え、相対する主面に冷却水流通用の冷却水流路９を備えた導電性でかつガス不透過性の材料よりなる一組のセパレータ１０により挟持して単セル１１が構成される。単セル１１あるいは単セル１１を積層することにより燃料電池を作製することができる。
【００９５】
本発明のプロトン輸送材料は、液状若しくは、フィルムとして用いることができる。フィルムとして用いる場合に支持体を用いることができる。例えば、ポリイミド、ポリエチレンテレフタラート、ポリプロピレン、ポリエチレン、ポリエーテルスルホン、ポリカーボネート、シクロオレフィン、ノルボルネン、アルミペット、アルミニウム箔などからなるフィルムが用いられる。また、プロトン輸送材料フィルムの機械強度が十分な場合、ガラスを用いることができる。
これらに表面加工を施したり、数種類のフィルムを積層して用いてもよい。液状のプロトン輸送材料を支持体に均一に塗布し、熱風などによる乾燥を行った後、溶剤を除去して電解質層を形成する。
このままでも用いることもできるが、通常は電解質層保護のために電解質層上に保護フィルムを積層し、例えばロール状に巻くなどして保存される。
【００９６】
なお、上記実施形態の説明は、本発明を説明するためのものであって、特許請求の範囲に記載の発明を限定し、或は範囲を減縮するものではない。また、本発明の各部構成は上記実施形態に限らず、特許請求の範囲に記載の技術的範囲内で種々の変形が可能である。
【実施例】
【００９７】
以下、本発明を実施例により詳細に説明するが本発明はこれらに限定されるものではない。
【００９８】
（比較例１）
＜スルホン酸型液晶モノマーの熱重合＞
（ＡＩＢＮの精製）
１０ｇの関東化学製のアズビスブチロニトリル（ＡＩＢＮ）を１００ｍｌのエタノールに撹拌しながら、溶解させる。その後、ＡＩＢＮが溶解したエタノール溶液を吸引ろ過して、不純物を取り除く。その後、５℃に設定された冷蔵庫で再結晶させる。その後、吸引ろ過して精製ＡＩＢＮを取り出す。
【００９９】
（熱重合）
１０ｍｌのビーカーにスルホン酸型液晶モノマー［前記一般式（１）中のＺがビフェニル、Ｒ1がメチル基、Ａが−ＣＯ−Ｏ（ＣＨ2）6−、Ｂ1が−（ＣＨ2）3−、Ｂ2がＳＯ3Ｈであって、分子量４７６のスルホン酸型液晶モノマー］を２００ｍｇ、ジメチルホルムアミド（ＤＭＦ）１ｍｌ加えて撹拌し、溶解させる。これを１液とする。
１０ｍｌのビーカーに精製したＡＩＢＮを２．８ｍｇ、ジメチルホルムアミド（ＤＭＦ）を１ｍｌ加えて撹拌し、溶解させる。これを２液とする。
１液と２液を５０ｍｌなす型フラスコに入れ、窒素置換を行い、減圧状態にした。その後、オイルバスにて約６０℃で６０時間撹拌、熱重合させた。
反応後、アセトン１００ｍｌ中に注ぎ、沈殿を吸引ろ過し、共重合していない比較のためのプロトン輸送材料を得た。
【０１００】
（実施例１）
（熱重合）
１０ｍｌのビーカーにスルホン酸型液晶モノマー[前記一般式（１）中のＺがビフェニル、Ｒ1がメチル基、Ａが−ＣＯ−Ｏ（ＣＨ2）6−、Ｂ1が−（ＣＨ2）3−、Ｒ2がＳＯ3Ｈであって、分子量４７６のスルホン酸型液晶モノマー]を１００ｍｇ、ジメチルホルムアミド（ＤＭＦ）０．５ｍｌ加えて撹拌し、溶解させる。これを１液とする。
１０ｍｌのビーカーに疎水性モノマー[前記一般式(３)中のＺがビフェニル、Ｒ1がメチル基、Ａが−ＣＯ−Ｏ（ＣＨ2）6−、Ｂ2が−（ＣＨ2）5−ＣＨ3であって、分子量４３９の疎水性モノマー]を１００ｍｇ、ジメチルホルムアミド（ＤＭＦ）０．５ｍｌ加えて撹拌し、溶解させる。これを２液とする。
１０ｍｌのビーカーに精製したＡＩＢＮを２．８ｍｇ、ジメチルホルムアミド（ＤＭＦ）を１ｍｌ加えて撹拌し、溶解させる。これを３液とする。
１液と２液、３液を５０ｍｌなす型フラスコに入れ、窒素置換を行い、減圧状態にした。その後、オイルバスにて約６０℃で６０時間撹拌、熱重合させた。
反応後、アセトン１００ｍｌ中に注ぎ、沈殿を吸引ろ過し、目的物である本発明のプロトン輸送材料を得た。
【０１０１】
本発明のプロトン輸送材料および比較のためのプロトン輸送材料について下記の評価を行った。
１．耐水性評価
２．偏光顕微鏡による液晶性の確認
【０１０２】
＜スルホン酸型液晶ポリマー材料と疎水性モノマーとスルホン酸型液晶ポリマー材料の共重合体の耐水性評価＞
前記一般式（１）中のＺがビフェニル、Ｒ1 がメチル基、Ａが−ＣＯ−Ｏ（ＣＨ2 ）6 −、Ｂ1が−（ＣＨ2 ）3 −、Ｒ2がスルホン酸基であるスルホン酸型液晶モノマー材料を高分子量化したスルホン酸型液晶ポリマー（試料１：比較例１）と前記一般式（３）中のＺがビフェニル、Ｒ1 がメチル基、Ａが−ＣＯ−Ｏ（ＣＨ2 ）6−、Ｂ2 が−（ＣＨ2 ）5 −ＣＨ3である疎水性モノマーと前記一般式（１）中のＺがビフェニル、Ｒ1 がメチル基、Ａが−ＣＯ−Ｏ（ＣＨ2 ）6−、Ｂ1が−（ＣＨ2 ）3 −、Ｒ2がスルホン酸基であるスルホン酸型液晶モノマー材料を質量比１：１で高分子量化した共重合体（試料２：実施例１）を合成し、下記の方法で室温および８０℃における耐水性を評価した。
【０１０３】
得られた試料１（比較例１）、試料２（実施例１）を室温において十分量の純水中に浸漬することにより耐水性評価をおこなった。
耐水性評価の結果、試料１（比較例１）のスルホン酸型液晶ポリマー材料と試料２（実施例１）の疎水性モノマーとスルホン酸型液晶モノマーの共重合体はともにある程度の耐水性を示すことが確認された。さらに、試料２（実施例１）の疎水性モノマーとスルホン酸型液晶モノマーの共重合体は、室温及び８０℃の十分量の純水中で３０分浸漬しても全く溶解せず、非常に高い耐水性を有していることが確認された。試料２（実施例１）の疎水性モノマーとスルホン酸型液晶モノマーの共重合体は、試料１（比較例１）のスルホン酸型液晶ポリマー材料と比較して高い耐水性を示すことが確認された。
【０１０４】
＜液晶相確認＞
装置
１．偏光顕微鏡：オリンパス製ＢＸ５１
２．ホットステージ：ジャパンハイテック（株）製  ＬＫ−６００ＦＴＩＲ
３．プレパラート：ＭＡＴＳＵＮＡＭＩ  ＭＩＣＲＯ  ＣＯＶＥＲ  ＧＬＡＳＳ
測定手順
１．試料をプレパラート２枚の間に挟みこむ。
２．ホットステージに１枚のプレパラートをセットする。
３．偏光顕微鏡をクロスニコルにする（偏光板２枚を直交にして光が通らないようにする）。
４．ホットステージを５℃／ｍｉｎで昇温する。
５．試料は固体状態では暗いが、液晶相を有するものであれば、流動性とともに光が透過した場合、液晶状態を有すると判断した。
【０１０５】
比較例１および実施例１のポリマーの液晶相を確認した結果、どちらも液晶相を発現した。
【産業上の利用可能性】
【０１０６】
本発明のプロトン輸送材料は、疎水性モノマーと親水基含有モノマーを共重合して得られる非水溶性液晶ポリマーを必須成分として含むことを特徴とするプロトン輸送材料であり、プロトンを輸送する親水基が密に連なっているため、優れたプロトン輸送能を有し、液晶となる性質を保ちながら、水に不溶化した液晶ポリマーであり、機械特性に優れ、特に電気化学反応により発電する際に発生する発生水に強くなり、耐久性を向上させることができ、また低加湿での作動も期待され、燃料電池のコストダウンも見込まれるため、燃料電池用の電解質膜として有用であり、イオン交換体としても利用可能であるという顕著な効果を奏するので産業上の利用価値が高い。
【図面の簡単な説明】
【０１０７】
【図１】液晶状態の分子配列を有する本発明のプロトン輸送材料のプロトン輸送の状態を模式的に説明する説明図である。
【図２】本発明の他のプロトン輸送材料の分子構造を模式的に説明する説明図である。
【図３】従来のスルホン酸型液晶ポリマーの分子構造を模式的に説明する説明図である。
【図４】従来のフッ素を有しないスルホン酸基含有炭化水素のプロトン輸送の状態を模式的に説明する説明図である。
【図５】電解質膜の両面に電極触媒層を形成した膜電極結合体の一実施態様の断面説明図である。
【図６】図５に示した膜電極結合体を装着した固体高分子型燃料電池の単セルの構成を示す分解断面図である。
【符号の説明】
【０１０８】
１  電解質膜
２、３  電極触媒層
４  空気極側ガス拡散層
５  燃料極側ガス拡散層
６  空気極
７  燃料極
８  ガス流路
９  冷却水流路
１０  セパレータ
１１  単セル
１２  膜電極結合体
【図１】
2008291213.tif 000015
【図２】
2008291213.tif 000016
【図３】
2008291213.tif 000017
【図４】
2008291213.tif 000018
【図５】
2008291213.tif 000019
【図６】
2008291213.tif 000020